(57)【特許請求の範囲】
【請求項１】
粘土を５０重量％以上含むと共にゼオライト及びランプストーンのうち少なくとも１種を含み、且つ、５００〜６８０℃で焼成され、さらに、長さが１０〜５０ｍｍで、幅が長さの０．７５〜０．８６倍かつ高さが幅より小さい略タマゴ型形状に形成された多孔質焼成体に、バチルス・ブレビスの近縁の種である好熱性細菌Ｃ−１と、バチルス・ブレビスの近縁の種である好熱性細菌Ｃ−３と、好熱性バチルス・ステアロサーモフィラスＣＨ−４と、好熱性放線菌ＭＨ−１と、好熱性又は耐熱性乳酸菌ＬＭ−１と、好熱性又は耐熱性乳酸菌ＬＭ−２と、未知の細菌及び／又は放線菌との混合菌である好熱性種菌ＰＴＡ−１７７３を含有させたことを特徴とする多孔質複合資材。
【請求項２】
請求項１記載の多孔質複合資材の製造方法であって、
粘土粉体を５０重量％以上含む原料粉体の含水率を９〜１４重量％とし、この原料粉体を略タマゴ型形状に加圧成形した後、この成形体を焼成して得られる前記多孔質焼成体に前記好熱性種菌ＰＴＡ−１７７３の懸濁液又は培養液を含浸させることによって、前記多孔質焼成体に前記好熱性種菌ＰＴＡ−１７７３を含有させることを特徴とする多孔質複合資材の製造方法。
【発明の詳細な説明】
【０００１】
【発明の属する技術分野】
この発明は、水質浄化・改良能等を有する多孔質複合資材及びその製造方法に関する。
【０００２】
【従来の技術】
従来の水質浄化技術としては、例えば、ゼオライトやトルマリン等の天然鉱石を利用したものや、微生物を利用したもの等が知られている。
【０００３】
【発明が解決しようとする課題】
しかしながら、上記のような従来の水質浄化技術においては、水質浄化効果が不十分であったり、水質浄化に時間がかかったりする等の問題点がある。
【０００４】
この発明は、以上のような事情や問題点に鑑みてなされたものであり、水質浄化等を効果的にかつ効率良く行える多孔質複合資材及びその製造方法を提供することを目的とする。
【０００５】
【課題を解決するための手段】
上記目的を達成するための請求項１の多孔質複合資材は、粘土を５０重量％以上含むと共にゼオライト及びランプストーンのうち少なくとも１種を含み、且つ、５００〜６８０℃で焼成され、さらに、長さが１０〜５０ｍｍで、幅が長さの０．７５〜０．８６倍かつ高さが幅より小さい略タマゴ型形状に形成された多孔質焼成体に、バチルス・ブレビスの近縁の種である好熱性細菌Ｃ−１と、バチルス・ブレビスの近縁の種である好熱性細菌Ｃ−３と、好熱性バチルス・ステアロサーモフィラスＣＨ−４と、好熱性放線菌ＭＨ−１と、好熱性又は耐熱性乳酸菌ＬＭ−１と、好熱性又は耐熱性乳酸菌ＬＭ−２と、未知の細菌及び／又は放線菌との混合菌である好熱性種菌ＰＴＡ−１７７３を含有させたものである。
【００１６】
また、請求項２の製造方法は、請求項１記載の多孔質複合資材の製造方法であって、粘土粉体を５０重量％以上含む原料粉体の含水率を９〜１４重量％とし、この原料粉体を略タマゴ型形状に加圧成形した後、この成形体を焼成して得られる前記多孔質焼成体に前記好熱性種菌ＰＴＡ−１７７３の懸濁液又は培養液を含浸させることによって、前記多孔質焼成体に前記好熱性種菌ＰＴＡ−１７７３を含有させたものである。
【００２０】
【発明の実施の形態】
以下、この発明の実施形態を図面に基づいて説明する。
図１〜図３に示すように、この実施形態に係る多孔質複合資材１は、多孔質焼成体２に好熱性種菌ＰＴＡ−１７７３を含有させたものである。
【００２１】
多孔質焼成体２は、粘土を５０重量％以上含む多孔質の焼成体である。粘土としては、例えば、木節粘土・蛙目粘土等の耐火粘土、カオリン、陶石、ベントナイト等が挙げられる。粘土以外の成分としては、例えば、ゼオライト、トルマリン、ランプストーン等の天然鉱石等が挙げられる。なお、ゼオライトとは、別名を沸石といい、CaやNaを主成分とする含水アルミノケイ酸塩鉱物である。トルマリンとは、別名を電気石といい、三配位のホウ素を有するシクロケイ酸塩鉱物である。ランプストーンとは、白亜紀における造山活動に伴う動力熱変成作用により形成された鉱物資源であって、主としてシリカ、アルミナ、Na、Caからなり、一般的には珪石や石英片岩の範疇に入るものである。
【００２２】
ここで、多孔質焼成体２が、上記のゼオライト、トルマリン、及びランプストーンのうちの少なくとも１種を含んでいれば、これら天然鉱石のマイナスイオン効果等により水質浄化等に対して格別優れた効果を発揮するという利点がある。また、多孔質焼成体２が４００〜８００℃、好ましくは５００〜６８０℃の比較的低温で焼成されたものであれば、多孔質構造を保持した状態で適度な強度及び硬度を有するので、粉砕し易いと共に、自然風化もし易く、そのため使用後の多孔質複合資材１を簡単にリサイクルできるという利点がある。焼成時間としては、１時間以上であれば上限はないが、製造コスト等の観点からは１０時間以内であることが望ましい。なお、焼成温度が４００℃よりも低い場合は、焼成できないか又は焼成が不完全となる。一方、８００℃よりも高い場合は、得られる多孔質焼成体２が縮小して多孔質部分が少なくなり、表面がガラス化し、硬くなり過ぎて粉砕しにくくなると共に、自然風化もしにくくなる。また、ゼオライトやトルマリンを含んでいる場合において８００℃を超える温度で焼成すれば、ゼオライトやトルマリンの結晶構造が変化し、トルマリンについてはそのマイナス電位が小さくなる。
【００２３】
このような多孔質焼成体２は、粘土粉体を５０重量％以上含む原料粉体の含水率を適宜に調整し、この原料粉体を所定形状に成形した後、この成形体を所定温度で焼成等することによって製造できる。粘土粉体は、例えば、粘土の団塊状の製砂脱水ケーキを乾燥させた後、ミックスマーラー等により粉砕、微細化等することによって製造できる。粘土以外の成分を添加する場合は、ミックスマーラー等により粘土粉体と混合すればよい。原料粉体の粒径としては、１０〜５００μｍ、好ましくは２０〜１００μｍが適当である。成形体への成形には、従来公知の各種の成形機や加圧成形機等を使用できる。なお、成形体への成形後は、常温〜１１０℃で２時間以上養生するのが望ましい。
【００２４】
ここで、原料粉体の含水率を８〜２０重量％、好ましくは９〜１４重量％としておけば、歩留が良く、生産性が向上するという利点がある。なお、含水率が２０重量％よりも大きい場合は、加圧成形機の加圧ローラの周面に形成された成形用溝等からの離型性が悪く、成形体の一部又は全部が成形用溝等に残ることが多くなる。一方、含水率が８重量％よりも小さい場合は、成形体の形状に固まりにくくなり、部分的に欠けた状態となることが多くなる。
【００２５】
また、原料粉体を成形機等により略タマゴ型形状に成形すれば、成形体が成形用溝等からの離型時及び離型後に崩れにくくなるので、生産性が向上するという利点がある。この場合、原料粉体を加圧成形機等により略タマゴ型形状に加圧成形すれば、成形体が更に崩れにくくなるという利点がある。
【００２６】
多孔質焼成体２の形状は特に限定されるものではないが、図１〜図３のような略タマゴ型形状であって、例えば長さＬが１０〜５０ｍｍで、幅Ｗが長さＬより小さくかつ高さＨが幅Ｗより小さい形状に形成しておけば、適度な大きさであるので、取り扱いが容易であり、各種の用途に広く利用できると共に、再利用もし易いという利点がある。なお、多孔質焼成体２の長さＬが５０ｍｍよりも大きい場合は、４００〜８００℃の比較的低温での焼成が困難となる。一方、長さＬが１０ｍｍよりも小さい場合は、小粒になり過ぎ、取り扱いにくくなる。
【００２７】
また、多孔質焼成体２の幅Ｗや長さＬは、幅Ｗが長さＬの０．６〜０．９倍（好ましくは０．７５〜０．８６倍）かつ高さＨが長さＬの０．３〜０．６倍（好ましくは０．４２〜０．５５倍）となるようにしておくのが望ましい。なお、幅Ｗが長さＬの０．９倍よりも大きい場合は、４００〜８００℃の比較的低温で焼成したときに内部まで焼成しにくいと共に、８００℃を超える比較的高温で焼成したときに表面と内部との焼成状態に差が生じて不均一となる。一方、幅Ｗが長さＬの０．６倍よりも小さい場合は、細長くなり過ぎるので、破損し易くなる。更に、高さＨが長さＬの０．６倍よりも大きい場合は、加圧成形機の成形用溝等からの離型性が悪くなる。一方、高さＨが長さＬの０．３倍よりも小さい場合は、薄くなり過ぎるので、製造しにくいと共に、破損し易くなる。
【００２８】
好熱性種菌ＰＴＡ−１７７３は、バチルス・ブレビス（Bacillus brevis）の近縁の種である好熱性細菌Ｃ−１（以下、「Ｃ−１」という。）と、バチルス・ブレビス（Bacillus brevis）の近縁の種である好熱性細菌Ｃ−３（以下、「Ｃ−３」という。）と、好熱性バチルス・ステアロサーモフィラス（Bacillus stearothermophilus）ＣＨ−４（以下、「ＣＨ−４」という。）と、好熱性放線菌ＭＨ−１（以下、「ＭＨ−１」という。）と、好熱性又は耐熱性乳酸菌ＬＭ−１〔バチルス・コアギュランス（Bacillus coagulans）の近縁の種。以下、「ＬＭ−１」という。）と、好熱性又は耐熱性乳酸菌ＬＭ−２〔バチルス・コアギュランス（Bacillus coagulans）の近縁の種。以下、「ＬＭ−２」という。）と、未知の細菌及び／又は放線菌との混合菌であって、環境浄化・改良能を有している。なお、環境浄化・改良能とは、生態系に好影響をもたらす生物を活性化し、直接的又は間接的に環境を浄化すると共に、環境（生態系）を整える（改良する）能力（機能）をいう。
【００２９】
また、好熱性種菌ＰＴＡ−１７７３は、好気条件下でエビやカニの残渣の分解能、並びに安定性・持続力等に優れた耐熱性キチナーゼ（例えば耐熱性Ｎ−アセチル−β−Ｄ−ヘキソサミニダーゼ等）・耐熱性ＳＯＤ（スーパーオキシドジスムターゼ）等の耐熱性酵素及び分子シャぺロンの生産能を有すると共に、耐熱性酵素、分子シャぺロン、及び耐熱性ＳＯＤ・ビタミンＥ・セレニウム（Se）・不飽和脂肪酸・各種ミネラル成分等の抗酸化機能性成分を発現している。
【００３０】
前記耐熱性酵素の常温下における活性の持続力は、常温微生物由来の酵素が１週間以内であるのに対し、半年〜１年程度と長い。また、この耐熱性酵素は、エタノール等の有機溶媒や界面活性剤等によっても失活しない。
【００３１】
ここで、分子シャぺロンとは、酵素の構造を保持等させることによって、酵素が安定な活性を示すことができるように手助けをするタンパク質であるが、常温微生物由来の分子シャぺロンではＡＴＰ（アデノシン−５’−三リン酸）のエネルギーが必要であるのに対し、好熱性種菌ＰＴＡ−１７７３由来の分子シャぺロンではＡＴＰのエネルギーがなくても働く性質がある。そのため、この好熱性種菌ＰＴＡ−１７７３由来の分子シャぺロンは、各種の環境で前記耐熱性酵素や常温微生物由来の酵素等の変性を防止し、その働きを助けることができる。これにより、好熱性種菌ＰＴＡ−１７７３は、各種の環境で生育する、生態系に好影響をもたらす常温微生物を活性化（安定化）することができる。
【００３２】
この好熱性種菌ＰＴＡ−１７７３は、大分県杵築市三光坊の山中の土壌と別府湾の海底エビとの混合発酵物から採取、分離された混合菌である。混合菌を構成する各菌の同定結果等を表１〜表３、図４〜図６に示すが、その他にも同定不能な未知の細菌及び／又は放線菌が含まれている。なお、表中の生育温度や耐熱性は単離菌のものであり、混合菌としての好熱性種菌ＰＴＡ−１７７３の生育は−１０〜９０℃で確認されている。ここで、好熱性種菌ＰＴＡ−１７７３は、２０００年５月１日付けでＡＴＣＣ（American Type Culture Collection, 10801 University Boulevard Manassas, Virginia 20110-2209 U.S.A.）に国際寄託されている（受託番号：ＰＴＡ−１７７３）。
【００３３】
【表１】
0004348411.tif 000002
【００３４】
【表２】
0004348411.tif 000003
【００３５】
ＭＨ−１の細胞壁には、メソ−ジアミノピメル酸、グルタミン酸又はグルタミン（Glx）、グリシン（Gly）、アラニン（Ala）、グルコサミンが含まれていた。ＭＨ−１の全菌体には、マンノース、キシロース、リボース、アラビノース、ラムノースが含まれていた。ＭＨ−１のＤＮＡ中のグアニン（Ｇ）とシトシン（Ｃ）の合計比率は、５４．６％であった。
【００３６】
ＭＨ−１については、１６Ｓ ｒＲＮＡ遺伝子塩基配列（配列の長さ：１０２０）を調べた。具体的には、自動ＤＮＡシークエンサー（ABI 300）を用い、操作はLaneらのダイ−ターミネーター法（Lane, D, J., B. Pace, G. J. Olsen, D. A. Stahl, M. L. Sogin, and N. R. Pace. 1985. Rapid determunation of 16S ribosomal RNA sequences for phylogenetic analysis. Proc. Natl. Acad. Sci. USA 82:6855-6959）に従った。ＤＮＡ解析は「CLUSTAL W（Thompson, J. D., D. G. Higgins, and T. J. Gibson. 1994. CLUSTAL W:improving the sensitivity of progressive multiple sequence alignment through sequence weighting, position-specific gap penalties and weight matrix choice. Nucleic Acids Res. 22:4673-4680）」に従い、「Ribosomal Database Project（http://rdp.life.uiuc.edu/）」及び「GenBank（http://ww.ucbi.ulm.nih.gov/）」のデータベースにより照合検索を行った。分離株と近縁株との近隣結合法による系統樹を図４に示す。
【００３７】
ＬＭ−１及びＬＭ−２の好熱性種菌ＰＴＡ−１７７３からの分離に際しては、１ｇの検体を無菌的に分取し、９ｍＬの滅菌蒸留水に添加して１０倍希釈水とした。この希釈水に対しては、８０℃、１５分間の加熱処理を行った。このようにして加熱処理した希釈水をもとに順次希釈操作を繰り返して１０〜１０6倍の希釈系列を作製した。その後、各希釈検水の０．１ｍＬを乳酸菌選択（ＭＲＳ）寒天培地に塗抹し、３７℃、４８時間、嫌気条件下で培養したところ、２種類の異なるコロニー（ＬＭ−１及びＬＭ−２）が観察された。なお、ＬＭ−１については、ＭＲＳ培地では芽胞非形成であったが、一般寒天培地では芽胞形成であった。ＬＭ−２についても同様であった。これらＬＭ−１及びＬＭ−２の同定結果を表３に示す。
【００３８】
【表３】
0004348411.tif 000004
【００３９】
また、ＬＭ−１及びＬＭ−２について、それぞれ１６Ｓ ｒＲＮＡ遺伝子塩基配列を調べた。具体的には、分離株をＭＲＳ培地（OXOID）に植菌し、３７℃での培養物を供試菌体とした。ＤＮＡ抽出、ＰＣＲ、ＰＣＲ産物の精製、サイクルシークエンスは「MicroSeqTM 500 16S rDNA Bacterial Sequencing Kit（Applied Biosystems社製）」を用い、操作はApplied Biosystems社のプロトコルに従った。ＤＮＡ解析は「ABI PRISMTM 377 DNA Sequencer（Applied Biosystems社製）」を用い、MicroSeqTM のデータベースにより照合検索を行った。その結果を配列表（配列番号１及び配列番号２）に示す。更に、分離株と近縁株との近隣結合法による系統樹を図５及び図６に示す。
【００４０】
ここで、キチン濃度を変えて（０、0.05、0.1、0.2％）培養したＣ−１、Ｃ−３、及びＣＨ−４について、ｐ−ニトロフェニル−Ｎ−アセチル−β−Ｄ−グルコサミン（ｐ−ＮＰ−β−Ｄ−GlcNAc）を基質として耐熱性キチナーゼの比活性をそれぞれ測定した。その結果を表４に示す。測定は、グルコース（Glc）−ペプトン培地（Broth）条件及び無細胞（Cell-free）条件でそれぞれ行った。ＣＨ−４については、更に酢酸ナトリウム（AcONa）−ペプトン培地（Broth）条件及び無細胞（Cell-free）条件でも行った。
【００４１】
【表４】
0004348411.tif 000005
【００４２】
また、Ｃ−１、Ｃ−３、及びＣＨ−４を、０．２％のコロイダルキチンを含むグルコース−ペプトン培地でそれぞれ培養し、キチン分解活性を測定した。その結果を表５に示す。測定は、グルコース−ペプトン培地（Broth）条件及び無細胞（Cell-free）条件でそれぞれ行った。ＣＨ−４については、更に酢酸ナトリウム（AcONa）−ペプトン培地（Broth）条件及び無細胞（Cell-free）条件でも行った。活性は、コロイダルキチン懸濁液を６０℃で反応させ、１時間後の濁度低下を蛋白ｍｇ当りで表示した。
【００４３】
【表５】
0004348411.tif 000006
【００４４】
更に、Ｃ−１、Ｃ−３、及びＣＨ−４について、ｐ−ニトロフェニル−Ｎ−アセチル−β−Ｄ−グルコサミン（ｐ−ＮＰ−β−Ｄ−GlcNAc）を基質とした、ｐＨ及び温度に対するエキソ（exo）の分解活性を測定した。その結果を図７及び図８に示す。温度に対する分解活性では、ＣＨ−４の菌体外酵素（extra）についても測定した。
【００４５】
また、ｐ−ニトロフェニル−Ｎ−アセチル−β−Ｄ−グルコサミン誘導体を用いて分解活性の基質特異性を調べた。その結果を表６（ｐ−ＮＰ−β−Ｄ−GalNAcはｐ−ニトロフェニル−Ｎ−アセチル−β−Ｄ−ガラクトサミン）に示す。
【００４６】
【表６】
0004348411.tif 000007
【００４７】
加えて、ＭＨ−１には３種類の耐熱性キチナーゼ（Ｌ，Ｍ，Ｓという）が含まれていたので、これらを常法により単離した後、ｐ−ＮＰ−β−Ｄ−diGlcNAcを基質として耐熱性キチナーゼの比活性をそれぞれ測定した。その結果を表７に示す。
【００４８】
【表７】
0004348411.tif 000008
【００４９】
多孔質複合資材１は、多孔質焼成体２に好熱性種菌ＰＴＡ−１７７３の懸濁液又は培養液を数時間〜数日間含浸させ、必要に応じて乾燥させることによって簡単に製造できる。好熱性種菌ＰＴＡ−１７７３の培養液は、好熱性種菌ＰＴＡ−１７７３を含む培地を水等に添加し、曝気等による好気条件下かつ５〜７０℃で培養することによって製造できる。この場合、必要に応じて遠赤外線を照射すれば、より効率良く培養できる。また、得られた培養液は、適当な倍率に希釈した希釈液として使用してもよい。
【００５０】
このように、多孔質複合資材１は、多孔質焼成体２に好熱性種菌ＰＴＡ−１７７３を含有させたものであるので、多孔質焼成体２が好熱性種菌ＰＴＡ−１７７３の担体となり、好熱性種菌ＰＴＡ−１７７３の活性が高い状態で環境浄化・改良能を発揮できる。そのため、この多孔質複合資材１を各種の環境に使用すれば、水質浄化等の環境浄化を効果的にかつ効率良く行えると共に、環境（生態系）を整えることもできるという利点がある。また、このような多孔質複合資材１においては、好熱性種菌ＰＴＡ−１７７３を含有した状態で長期保存が可能である。
【００５１】
なお、多孔質複合資材１は、複数個をそのままの状態で投入、沈設、設置、埋設、混入等することにより使用してもよいが、適宜の孔開きバスケット、孔開きケース（メッシュコンテナ）、袋状ネット、土のう袋等に複数個をまとめて収納した状態で使用すれば、使用後の多孔質複合資材１を簡単に回収することができる。また、回収された使用済の多孔質複合資材１は、更に土壌浄化・改良材や植木移植時の根張り活着促進材等として、そのまま又は適度な大きさに粉砕した状態で再利用することもできる。
【００５２】
上記のように構成された多孔質複合資材１は、水質浄化・改良能、水中のミクロキスティスの減少化能、水中のアオコの減少化能、土壌浄化・改良能、植物病原菌の抗菌・溶菌能、堆肥の発酵促進・消臭能、及び生ゴミ処理能等を有するので、水質浄化・改良材、ミクロキスティスの減少化材、アオコの減少化材、土壌浄化・改良材、生物農薬（植物病原菌の抗菌・溶菌材）、堆肥の発酵促進・消臭材、及び生ゴミ処理材等として好適に使用できるという利点がある。なお、ここでいうところのアオコ（青粉）とは、池、沼、湖、河川等の水を緑色にする浮遊性の藻の総称である。ミクロキスティスとは、池、沼、湖、河川等に浮遊して生育し、しばしば大繁殖して水の華を生じさせる藍藻ミクロキスティス（Microcystis）属の総称である。
【００５３】
既述のように、好熱性種菌ＰＴＡ−１７７３は前記耐熱性酵素や分子シャぺロンの生産能を有すると共に、これら耐熱性酵素や分子シャぺロン等が既に発現しているので、汚染水、土壌、堆肥、生ゴミ等に含まれる有機物の分解能を有している。また、好熱性種菌ＰＴＡ−１７７３由来の分子シャぺロンによって、前記耐熱性酵素等や有機物の分解能を有する常温微生物の酵素等が安定化されるので、常温微生物が活性化される。そのため、常温微生物の優先環境が安定化され、常温下においても分解処理が効率良く進行する。
【００５４】
特に、多孔質複合資材１を水質浄化・改良材として使用した場合は、水質が浄化される結果、ミクロキスティスやアオコを減少化できる。また、水生生物やプランクトン等の常温生物の水系生物相を変化させ、水系生態系を活性化・良質化してホタル、カワニナ、タガメ等を増加させることができる。更に、稲作水田においては、多孔質複合資材１を水当て補材として使用することができる。なお、排水溝、下水浄化槽、し尿浄化槽等に使用した場合でも、同様にして水質が浄化・改良される。
【００５５】
生物農薬として使用した場合は、植物病原菌（例えばフザリウム属菌・紋羽病菌等の糸状菌等）に対して抗菌・溶菌効果を発揮するので、従来のような農薬が不要であると共に、人体に対して安全な作物を栽培することができる。
【００５６】
生ゴミ処理材として使用した場合は、生ゴミの堆肥化を促進できると共に、大腸菌Ｏ−１５７・レジオネラ菌・赤痢菌・黄色ブドウ球菌・サルモネラ菌等の人体に悪影響を与える日和見感染菌・病原菌、植物病原菌、カビ等を殺菌することもできる。
【００５７】
【実施例】
次に、実施例により更に詳細に説明するが、この発明は係る実施例に限定されるものではない。
【００５８】
〔多孔質複合資材の製造〕
粘土（島根県仁多郡産）の製砂脱水ケーキを自然乾燥させた後（乾燥後の含水率：約１０重量％）、ミックスマーラにより粉砕、微細化したものを粘土粉体（平均粒径：１１８μｍ）として使用した。ミックスマーラにより、粘土粉体とトルマリン粉体（中国産，粒径：３３０μｍ以下）とゼオライト粉体（島根県大田市産，粒径：５００μｍ以下）とを７０：１０：２０（重量率）の割合で混合して原料粉体とした後、原料粉体全体に対する含水率が約１３重量％となるように徐々に水を添加し、引き続きミックスマーラにより混練した。得られた原料粉体の混練物を加圧成形機（有限会社日野砕石製）により略タマゴ型形状（長さ：３０ｍｍ，幅：２５ｍｍ，高さ：１５ｍｍ）に加圧成形（加圧力：５ｔ／ｃｍ2）し、成形体とした。複数個の成形体を乾燥炉内に入れて１０７℃で２時間乾燥させた後、３時間かけて６００℃まで昇温させ、その状態を１．５時間保持して成形体を焼成した。焼成後は、乾燥炉内で１２時間以上放冷した。
【００５９】
得られた多孔質焼成体の複数個を好熱性種菌ＰＴＡ−１７７３の培養液に２４時間浸漬した後、自然乾燥させることによって複数個の多孔質複合資材を製造した。なお、培養液は、好熱性種菌ＰＴＡ−１７７３を含む粉体状の培地（表８参照）を、市販の高温培養装置に入れた水に１：１００（体積率）の割合で添加し、空気雰囲気下で３０〜７０℃に保持して１２時間培養することによって製造した。
【００６０】
【表８】
0004348411.tif 000009
【００６１】
〔実施例１〕
島根県内の公園の池（水量：約５０ｔ）において、多孔質複合資材による水質浄化試験を行った。なお、試験前においては、池の全面がアオコに覆われており、池底が全く見えない状態であった。また、池底の敷丸石は、アオコが付着して緑色を呈していた。
【００６２】
具体的には、上記の池の取水口付近に、多孔質複合資材５０ｋｇを入れた孔開きケース（メッシュコンテナ）を沈設した。孔開きケース近傍には水中曝気装置（消費電力：０．４ｋＷ）を設置し、孔開きケース内の多孔質複合資材を常時曝気した。
【００６３】
試験開始から５日後とそれから更に６カ月経過後における池の排水口付近の水質をそれぞれ検査した。その結果を表９に示す。なお、試験開始から約１カ月後においては、池底の敷丸石に付着していたアオコの緑色が薄くなり、池内にはメダカ、タニシ、カワニナ等が大量に発生していた。
【００６４】
【表９】
0004348411.tif 000010
【００６５】
〔実施例２〕
出願人である有限会社日野砕石内に設置されたし尿浄化槽（２２人用合併浄化槽）において、多孔質複合資材による水質改善試験を行った。
【００６６】
具体的には、有限会社日野砕石内に設置されたトイレの７箇所の洗浄水タンク（洗浄水はし尿と共にし尿浄化槽へ流入）に、約２０個の多孔質複合資材を入れた筒状の孔開きケースをそれぞれ１つずつ沈設した。試験開始前と試験開始から１カ月後におけるし尿浄化槽の水質をそれぞれ検査した。その結果を表１０に示す。
【００６７】
【表１０】
0004348411.tif 000011
【００６８】
〔実施例３〕
出願人である有限会社日野砕石の島根県内の工場に建設された地下水汲み上げ施設において、地下水に含まれる鉄分、マンガン、硝酸体窒素の除去試験を行った。
【００６９】
具体的には、上記の地下水汲み上げ施設で汲み上げられた地下水を、多孔質複合資材５０ｋｇがそれぞれ収容されかつ互いに隣接して設置された１２個の孔開きケース（メッシュコンテナ）の上方から散水し、これら孔開きケース内の複数個の多孔質複合資材を通して下方にろ過された状態の地下水を貯水タンク（容量：１２００Ｌ）に貯留した。汲み上げたままの原水と貯水タンク内のろ過水の水質をそれぞれ検査した。その結果を表１１に示す。
【００７０】
【表１１】
0004348411.tif 000012
【００７１】
【発明の効果】
以上のように、請求項１の発明によれば、多孔質焼成体に好熱性種菌ＰＴＡ−１７７３を含有させたものであるので、多孔質焼成体が好熱性種菌ＰＴＡ−１７７３の担体となり、好熱性種菌ＰＴＡ−１７７３の活性が高い状態で環境浄化・改良能を発揮できる。そのため、多孔質複合資材を各種の環境に使用すれば、水質浄化等の環境浄化を効果的にかつ効率良く行えると共に、環境（生態系）を整えることもできる。また、好熱性種菌ＰＴＡ−１７７３を含有した状態で長期保存も可能である。さらに、多孔質焼成体が、ゼオライト及びランプストーンのうちの少なくとも１種を含んでいるので、これら天然鉱石のマイナスイオン効果等により水質浄化等に対して格別優れた効果を発揮する。そして、多孔質焼成体が５６０〜６８０℃で焼成されたものであるので、多孔質構造を保持した状態で適度な強度及び硬度を有する。そのため、粉砕し易いと共に、自然風化もし易いので、使用後の多孔質複合資材を簡単にリサイクルできる。また、多孔質焼成体が、長さが１０〜５０ｍｍで、幅が長さの０．７５〜０．８６倍かつ高さが幅より小さい略タマゴ型形状に形成されたものであるので、適度な大きさであり、そのため取り扱いが容易であり、各種の用途に広く利用できると共に、再利用もし易い。
【００８２】
請求項２の発明によれば、多孔質焼成体に好熱性種菌ＰＴＡ−１７７３の懸濁液又は培養液を含浸させることによって、多孔質焼成体に好熱性種菌ＰＴＡ−１７７３を含有させるので、多孔質複合資材を簡単に製造できる。また、粘土粉体を５０重量％以上含む原料粉体の含水率を９〜１４重量％とし、この原料粉体を略タマゴ型形状に加圧成形した後、この成形体を焼成することによって多孔質焼成体を得るので、成形体が成形用溝等からの離型時及び離型後に崩れにくくなり、そのため生産性が向上する。
【００８６】
【配列表】
0004348411.tif 000013
【００８７】
0004348411.tif 000014
【図面の簡単な説明】
【図１】実施形態に係る多孔質複合資材の正面図。
【図２】図１の多孔質複合資材の平面図。
【図３】図１の多孔質複合資材の側面図。
【図４】分離株（ＭＨ−１）と近縁株との近隣結合法による系統樹。
【図５】分離株（ＬＭ−１）と近縁株との近隣結合法による系統樹。
【図６】分離株（ＬＭ−２）と近縁株との近隣結合法による系統樹。
【図７】Ｃ−１、Ｃ−３、及びＣＨ−４の最適ｐＨを示すグラフ。
【図８】Ｃ−１、Ｃ−３、ＣＨ−４、及びＣＨ−４（extra）の最適温度を示すグラフ。
【符号の説明】
１  多孔質複合資材
２  多孔質焼成体
【図１】
0004348411.tif 000015
【図２】
0004348411.tif 000016
【図３】
0004348411.tif 000017
【図４】
0004348411.tif 000018
【図５】
0004348411.tif 000019
【図６】
0004348411.tif 000020
【図７】
0004348411.tif 000021
【図８】
0004348411.tif 000022